РАДИАЦИОННО-ЗАЩИТНЫЙ КОМПОЗИЦИОННЫЙ МАТЕРИАЛ И СПОСОБ ЕГО ПОЛУЧЕНИЯ

6
1. Радиационно-защитный композиционный материал, содержащий частицы элементарного бора с полиолефиновым покрытием, отличающийся тем, что полиолефиновое покрытие выполнено из сверхвысокомолекулярного полиэтилена с молекулярной массой ≥10, а частицы элементарного бора с полиолефиновым покрытием представляют собой агломераты среднего размера 20-100 мкм из частиц бора среднего размера 3-8 мкм с полиолефиновым покрытием.
2. Радиационно-защитный композиционный материал по п.1, отличающийся тем, что он содержит бор в количестве до 98 мас.%.
3. Радиационно-защитный композиционный материал по п.1 или 2, отличающийся тем, что полиолефиновое покрытие имеет толщину 0,01-20 мкм.
4
-5
-4
6
4. Способ получения радиационно-защитного композиционного материала полимеризацией этилена на поверхности частиц элементарного бора среднего размера 3-8 мкм в присутствии иммобилизованной на наполнителе каталитической системы, состоящей из соединения переходного металла и алюминийорганического соединения, отличающийся тем, что частицы элементарного бора вакуумируют при 80-90°С, охлаждают до 15-25°С, обрабатывают парами VCl в количестве 10-10 г на 1 г бора, алюминийорганическим соединением и проводят фор-полимеризацию этилена на поверхности частиц бора при 25-30°С в течение 8-10 мин, затем температуру повышают до 50-60°С и продолжают полимеризацию этилена на поверхности частиц бора до образования на них покрытия из сверхвысокомолекулярного полиэтилена с молекулярной массой ≥10 толщиной 0,01-20 мкм.
5. Способ по п.4, отличающийся тем, что полимеризацию этилена осуществляют в газовой фазе или в среде органического растворителя.
6. Способ по п.4 или 5, отличающийся тем, что фор-полимеризацию этилена проводят при давлении этилена 1 атм, а последующую полимеризацию при 50-60°С при 1-10 атм.